(57)【要約】【課題】トイレットペーパーやティッシュペーパー等の紙類の柔軟処理剤として、グリセリン、脂肪酸エステル類、パラフィン類、第４級アンモニウム塩等が用いられているが、多量に使用しないと柔軟性を付与できなかったり、紙類の吸水性が低下したり、処理設備の金属を腐食させる虞れがあり、何れも十分なものではなかった。本発明は金属腐食性がなく、紙類に優れた柔軟性、吸水性を効果的に付与できる紙類処理剤及びこの処理剤で処理した紙類を提供することを目的とする。【解決手段】本発明の紙類処理剤は、アルコール類のリン酸エステルのアルキレンオキシド付加体及び／又はその中和物を含有することを特徴とする。また本発明の紙類は、上記処理剤により、アルコール類のリン酸エステルのアルキレンオキシド付加体及び／又はその中和物が、０．０１〜１０．０重量％含有されるように処理されていることを特徴とする。【選択図】　なし。【特許請求の範囲】
【請求項１】
アルコール類のリン酸エステルのアルキレンオキシド付加体及び／又はその中和物を含有することを特徴とする紙類処理剤。
【請求項２】
請求項１記載の紙類処理剤により、アルコール類のリン酸エステルのアルキレンオキシド付加体及び／又はその中和物が、０．０１〜１０．０重量％含有されるように処理されていることを特徴とする紙類。
【発明の詳細な説明】
【０００１】
【発明の属する技術分野】
本発明は紙類に柔軟性、吸水性を付与することのできる紙類処理剤及び、その処理剤を用いた紙類の処理方法に関する。
【０００２】
【従来の技術】
紙や紙製品、特にトイレットペーパーやティッシュペーパー等の家庭用の紙類には適度な柔軟性、吸水性が要求されている。このような要求に応えるため、処理剤によって紙類を処理することが行われている。この種の処理剤として、従来より、グリセリン、脂肪酸エステル類、パラフィン類、第４級アンモニウム塩等が用いられている。
【０００３】
【発明が解決しようとする課題】
しかしながら、グリセリンは紙類に要求される柔軟性を付与するために大量に使用しなければならず、処理コストが高くつくという問題があった。また、脂肪酸エステル類、パラフィン類は、少ない使用量で紙類に適度な柔軟性を付与できる反面、紙類に要求される吸水性を低下させるという問題があった。更に第４級アンモニウム塩は金属腐食性があるため、紙類を処理する際に飛散した第４級アンモニウム塩によって処理設備の金属部分が錆びたり腐食し、設備の耐久性が低下するという問題があった。
【０００４】
本発明は上記従来の処理剤の問題点に鑑みなされたもので、金属を腐食する虞れがないとともに、紙類に柔軟性、吸水性を効果的に付与できる紙類処理剤及び紙類の処理方法を提供することを目的とする。
【０００５】
【課題を解決するための手段】
即ち本発明の紙類処理剤は、アルコール類のリン酸エステルのアルキレンオキシド付加体及び／又はその中和物を含有することを特徴とする。また本発明の紙類は、上記紙類処理剤により、アルコール類のリン酸エステルのアルキレンオキシド付加体及び／又はその中和物が、０．０１〜１０．０重量％含有されるように処理されていることを特徴とする。
【０００６】
【発明の実施の形態】
本発明の紙類処理剤の主成分である、アルコール類のリン酸エステルのアルキレンオキシド付加体は、例えばアルコール類にリン酸化剤を反応させて得られるリン酸エステルにアルキレンオキシドを付加させることにより得られる。
【０００７】
アルコール類としてはアルコールや、アルコールのアルキレンオキシド付加体が挙げられる。アルコールとしては、脂肪族アルコール、芳香族アルコール、脂環式アルコール等の１種又は２種以上が用いられる。なかでも炭素数８〜２４の脂肪族飽和アルコール、脂肪族不飽和アルコールの１種又は２種以上が好ましく、特に紙類に対する柔軟性及び吸水性付与効果に優れた炭素数１２〜１８の脂肪族飽和アルコール、脂肪族不飽和アルコールの１種又は２種以上が好ましい。アルコールに付加されるアルキレンオキシドとしては、エチレンオキシド、プロピレンオキシド、ブチレンオキシド等が挙げられるが、エチレンオキシド、プロピレンオキシドが好ましい。アルコールのアルキレンオキシド付加体を得るに当たり、アルコール、アルキレンオキシドはそれぞれ２種以上の異なるものを混合して使用することができる。また異なる２種以上のアルキレンオキシドを付加させる場合、アルキレンオキシドはランダムに付加していても、ブロック状に付加していても良い。アルコールに対するアルキレンオキシドの付加重合度は１〜１５程度が好ましい。
【０００８】
上記アルコールやアルコールのアルキレンオキシド付加体等のアルコール類と反応させるリン酸化剤としては、五酸化燐、塩化ホスホリル等が挙げられる。
【０００９】
アルコール類にリン酸化剤を作用させて得られるリン酸エステルとしては、モノエステル、ジエステル、トリエステルがあり、アルコール類とリン酸化剤との反応比率、反応時間等によって、反応生成物中のモノエステル、ジエステル、トリエステルの含有割合を調整することができる。通常、アルコール類とリン酸化剤とを反応させて得られる反応生成物は、モノエステル、ジエステル、トリエステルの混合物として得られるが、更にアルキレンオキシドと反応させることができるのは、モノエステルとジエステルである。しかしながら反応生成物中にトリエステルが存在していても、トリエステルを分離除去することなくアルキレンオキシドと反応させることができ、処理剤中にトリエステルが含有されていても何ら支障はない。
【００１０】
アルコール類とリン酸化剤とを反応して得られるリン酸エステルがジエステルの場合、リン酸とエステル化して結合しているアルコール類の残基は同一のものであっても、異なるものであっても良い。
【００１１】
アルコール類とリン酸化剤とを反応して得られるリン酸エステルに、更に反応させるアルキレンオキシドとしては、アルコールに付加させるアルキレンオキシドと同様に、エチレンオキシド、プロピレンオキシド、ブチレンオキシド等が用いられるが、エチレンオキシド、プロピレンオキシドが好ましい。アルコール類のリン酸エステルに対するアルキレンオキシドの付加重合度は１〜１５程度が好ましい。
【００１２】
本発明の紙類処理剤は、上記アルコール類のリン酸エステルのアルキレンオキシド付加体を主成分とするものであっても、その中和物を主成分とするものであっても良く、また両者を主成分とするものであっても良い。アルコール類のリン酸エステルのアルキレンオキシド付加体の中和物は、該アルキレンオキシド付加体にリン酸基が残存する場合、アルカリと反応させることにより得られる。アルカリとしては水酸化ナトリウム、水酸化カリウム、水酸化マグネシウム、水酸化カルシウム、アンモニア等が挙げられる。
【００１３】
本発明の紙類処理剤は、上記アルコール類のリン酸エステルのアルキレンオキシド付加体及び／又はその中和物を、水に溶解または分散した水溶液或いは分散液として使用する。通常、有効成分を４０〜９０重量％程度含む水溶液、分散液として使用する。本発明の紙類処理剤により紙類を処理するには、紙類に噴霧器によりスプレーする方法、含浸機により浸漬処理する方法等が挙げられるが、処理後の紙類中に上記アルコール類のリン酸エステルのアルキレンオキシド付加体及び／又はその中和物が固形換算量として０．０１〜１０．０重量％含有されるように処理する。より好ましくは、処理後の紙類中に固形分換算量として０．１〜５．０重量％含有されるように処理することが望ましい。上記化合物の含有率が０．０１重量％未満では紙類に十分な柔軟性が付与されない。また、１０．０重量％を超えると紙類の柔軟性がかえって低下する。
【００１４】
本発明の紙類処理剤には、上記アルコール類のリン酸エステルのアルキレンオキシド付加体及び／又はその中和物の他に、更に必要に応じて他の成分、例えば鉱物油、脂肪酸エステル等の平滑剤、ポリ（オキシエチレン）アルキルエーテル、ポリ（オキシエチレン）脂肪酸エステル等の乳化剤等を配合することもできる。
【００１５】
本発明処理剤が処理対象とする紙類とは、ペーパータオル、ティッシュペーパー、トイレットペーパー、フェイシャルティッシュ、ちり紙、ペーパーナプキン、京花紙等が挙げられる。
【００１６】
【実施例】
以下、実施例を挙げて本発明を更に詳細に説明する。
【００１７】
実施例１
飽和アルコール（炭素数１４）３．０モルに五酸化燐を１．０モル反応させて得たリン酸エステルに、エチレンオキシドを３．０モル付加させた化合物を４０．０重量％含む水溶液を処理剤とした。この処理剤を、柔軟処理を施していないティッシュペーパーに、付着量が表１に示す量（有効成分の固形分換算量）となるようにスプレー噴霧処理した後、２４時間風乾させ、その後、更に恒温恒湿室（温度２０℃、湿度６５％ＲＨ）内で１２時間以上放置し、含有水分率が平衡になった後、ティッシュペーパーの柔軟性、吸水性を評価した。結果を未処理のティッシュペーパーの場合とあわせて表１に示す。
【００１８】
処理後のティッシュペーパーの柔軟性、吸水性は以下のようにして評価した。柔軟性
被試験紙５枚を片手で握り、柔軟性の評価を行った。評価基準は以下の５段階とした。
５：非常に柔らかい。
４：柔らかい。
３：やや柔らかい。
２：柔軟剤未使用と同等。
１：柔らかくない。
【００１９】
吸水性
処理後のティッシュペーパーにスポイトから水滴（イオン交換水）を滴下し、吸水状態を未処理のティッシュペーパーと比較して以下の基準で評価した。
○：未処理のものに比べて吸水性が良好となる。
△：未処理のものと同程度の吸水性。
×：未処理のものより吸水性が悪くなり、紙本来の吸水性が阻害される。
【００２０】
またこの処理剤による錆び発生の有無を確認するため、処理剤を有効成分含有率が１．０重量％となるように水で希釈した試料を調製し、この試料をキャピラリーチューブ（長さ７５ｍｍ、直径１．５〜１．６ｍｍ）を用いて研磨した鉄片の上に一定量滴下し（液量４０μＬ、滴下直径８ｍｍ）、２４時間室温で放置した後の鉄片の発錆状態を観察して、以下の５段階で評価した。結果を試料調整に用いた水を用いて同様の試験を行ったブランクの試験結果とともに表２に示す。
５：錆の発生が全く認められない。
４：僅かに錆が発生している。
３：液滴部分全部に点状の錆が発生している。
２：錆の発生面積が液滴部分面積の約半分。
１：液滴部分のほぼ全面に錆が発生している。
【００２１】
【表１】
2004084112.tif 000002
【００２２】
【表２】
2004084112.tif 000003
【００２３】
実施例２
不飽和アルコール（炭素数１８）３．５モルに、五酸化燐を１．０モル反応させて得たリン酸エステルに、エチレンオキシドを２．５モル付加させた化合物を４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２４】
実施例３
飽和アルコール（炭素数１４）にエチレンオキシド３モルを付加して得た化合物３．０モルに、五酸化燐を１．０モル反応させて得たリン酸エステルに、エチレンオキシドを３．０モル付加させた化合物を４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２５】
実施例４
飽和アルコール（炭素数１８）２．５モルに、五酸化燐を１．０モル反応させて得たリン酸エステルに、エチレンオキシドを３．５モル付加させた化合物を４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２６】
実施例５
飽和アルコール（炭素数１８）にエチレンオキシド３モルを付加して得た化合物２．０モルに、五酸化燐を１．０モル反応させて得たリン酸エステルに、エチレンオキシドを２．０モル付加させ、更に水酸化カリウム２．０モルで中和した化合物を４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２７】
実施例６
飽和アルコール（炭素数１８）にエチレンオキシド１０モルを付加して得た化合物２．５モルに、五酸化燐を１．０モル反応させて得たリン酸エステルに、エチレンオキシドを２．５モル付加させ更に水酸化カリウム１．０モルで中和した化合物を４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２８】
比較例１
アルキル（炭素数８）スルホ琥珀酸エステルナトリウムを４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００２９】
比較例２
グリセリンを４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００３０】
比較例３
アルキル（炭素数１４）ベンゼンスルホン酸ナトリウムを４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００３１】
比較例４
ジステアリルジメチルアンモニウムクロライドを４０．０重量％含む水溶液を処理剤として用いた他は、実施例１と同様にしてティッシュペーパーの処理を行った結果を表１に示す。また実施例１と同様にして錆の発生試験を行った結果を表２に示す。
【００３２】
【発明の効果】
以上説明したように本発明の紙類処理剤は、紙類に優れた柔軟性と吸水性を同時に付与することができる。また本発明の紙類処理剤は鉄を錆びさせる虞れが少ないため、処理設備の金属部分が腐食する虞れが少ない等の優れた効果を発現する。